(57)【要約】【課題】中空ポリエステルマルチフィラメントを用いて、軽量性、寸法安定性、意匠性に優れた鞄地を提供することを課題とする。【解決手段】単繊維繊度が１〜２０ｄｔｅｘ、総繊度が２００〜１７００ｄｔｅｘ、中空部が三角形状である中空ポリエステルマルチフィラメントからなる基布からなる鞄地であって、基布を構成する中空ポリエステルマルチフィラメントが、中空率が１５〜３０％の弱撚糸および中空率が１３％以下の強撚糸であって、かつ強撚糸の割合が基布全体の１０〜５０重量％であることを特徴とする鞄地。【選択図】なし【特許請求の範囲】
【請求項１】
単繊維繊度が１〜２０ｄｔｅｘ、総繊度が２００〜１７００ｄｔｅｘ、中空部が三角形状である中空ポリエステルマルチフィラメントからなる基布からなる鞄地であって、基布を構成する中空ポリエステルマルチフィラメントが、中空率が１５〜３０％の弱撚糸および中空率が１３％以下の強撚糸であって、かつ強撚糸の割合が基布全体の１０〜５０重量％であることを特徴とする鞄地。
【請求項２】
中空ポリエステルマルチフィラメントに用いるポリエステルの固有粘度が０．６〜１．５、中空ポリエステルマルチフィラメントの強度が４〜９ｃＮ／ｄｔｅｘ、乾熱収縮率が１〜６％であることを特徴とする請求項１に記載の鞄地。
【請求項３】
基布の目付けが１００〜１０００ｇ／ｍ２、見かけ密度が０．６〜１．２ｇ／ｃｍ３であることを特徴とする請求項１または２に記載の鞄地。
【発明の詳細な説明】
【技術分野】
【０００１】
本発明は中空ポリエステルマルチフィラメントを使用した織物よりなる鞄地に関するものである。更に詳しくは軽量性、寸法安定性、意匠性に優れた鞄地に関するものである。
【背景技術】
【０００２】
従来、鞄地としてはナイロン繊維が主に採用されてきた。ナイロン繊維を使用した鞄地は耐磨耗性、軽量性、防汚性に優れており、また原糸の製造が比較的容易であるといった利点があるものの、軽量化の点で不十分であった。
【０００３】
上記問題点の解決を目的として、芯鞘型の複合繊維を製糸した後に芯部を溶出除去することにより高中空率のナイロン中空繊維からなる布帛を製造する方法が特許文献１で開示されている。しかしながら、この芯部溶出除去方法では、芯部溶出という時間のかかる工程が必要であるという問題を有していた。
【０００４】
そこで、スリットの３つを三角形状に配列してなる吐出孔から溶融紡糸することによりナイロン中空繊維からなる鞄地を製造する方法が特許文献２により開示されている。しかしながら、ナイロン繊維からなる鞄地は吸水・乾燥を繰り返すことにより寸法安定性が低下し、皺ができやすいといった問題があった。
【０００５】
一方、ポリマ中に酸化ケイ素を含有することにより、良好な発色性と光沢を有し、中空部が三角形状の中空ポリエステル繊維を製造する方法が特許文献３により開示されている。しかしながら、特許文献３に記載の発明は中空部の潰れ抑制及び良好な発色性と光沢が得られるものであり、寸法安定性や意匠性については、不十分なものであった。
【０００６】
また、芯鞘中空マルチフィラメントを仮撚後に実撚、もしくは実撚後に仮撚し、さらにアルカリ処理をすることにより、繊維外形が不規則にひしゃげた変形四辺形である中空糸を織編糸として用いた織編物を製造する方法が特許文献４により開示されている。しかしながら、特許文献４に記載の発明は繊維外形を変形四辺形とするために、アルカリ処理により鞘部の溶出という時間のかかる工程が必要となる。さらに、特許文献に記載の発明は繊維外形を変形四辺形とすることにより、軽量性とドライ感を両立するものであり、寸法安定性や意匠性については、不十分なものであった。
【特許文献１】特開平３−２４９２６６号公報（特許請求の範囲）
【特許文献２】特開平９−２１７２２５号公報（特許請求の範囲）
【特許文献３】特開平７−２６８７２７号公報（特許請求の範囲）
【特許文献４】特開平９−８７９６６号公報（特許請求の範囲）
【発明の開示】
【発明が解決しようとする課題】
【０００７】
本発明の課題は、上述した従来技術の有する問題点を鑑み、中空ポリエステルマルチフィラメントを用いて、軽量性、寸法安定性、意匠性に優れた鞄地を提供することにある。
【課題を解決するための手段】
【０００８】
本発明は、上述した従来技術における問題の解決を課題として検討した結果、達成したものであり、本発明によれば、単繊維繊度が１〜２０ｄｔｅｘ、総繊度が２００〜１７００ｄｔｅｘ、中空部が三角形状である中空ポリエステルマルチフィラメントからなる基布からなる鞄地であって、基布を構成する中空ポリエステルマルチフィラメントが、中空率が１５〜３０％の弱撚糸および中空率が１３％以下の強撚糸であって、かつ強撚糸の割合が基布全体の１０〜５０重量％であることを特徴とする鞄地が提供される。
【０００９】
なお、本発明の鞄地においては、中空ポリエステルマルチフィラメントに用いるポリエステルの固有粘度が０．６〜１．５、中空ポリエステルマルチフィラメントの強度が４〜９ｃＮ／ｄｔｅｘ、乾熱収縮率が１〜６％であること、前記中空ポリエステルマルチフィラメントを少なくとも一部に使用した基布の目付けが１００〜１０００ｇ／ｍ２、見かけ密度が０．６〜１．２ｇ／ｃｍ３であることが、いずれも好ましい条件として挙げられ、鞄地に適応した場合に最良の効果を発現する。
【発明の効果】
【００１０】
本発明によれば、軽量性、寸法安定性、意匠性に優れた鞄地を得ることができる。
【発明を実施するための最良の形態】
【００１１】
以下に、本発明を具体的に説明する。
本発明の鞄地に使用される繊維は、軽量性及び低収縮性の特徴を得るために、中空ポリエステルマルチフィラメントであることが必須である。中空ポリエステルマルチフィラメントを鞄地に用いることにより、軽量性が向上し、さらに吸水・乾燥の繰り返しに対する寸法安定性が高く、皺ができにくく、長期にわたって使用が可能な鞄製品を得ることができる。
【００１２】
本発明におけるポリエステルとしては、ポリエチレンテレフタレート、ポリトリメチレンテレフタレート、ポリブチレンテレフタレート、ポリシクロヘキサンジメチレンテレフタレート、ポリエチレン−２，６−ナフタレンジカルボキシレート、ポリ乳酸またはそれらの共重合体などが挙げられる。この中でも、好ましくはポリエチレンテレフタレートまたはその共重合体である。また、ポリエステル繊維には、本発明の効果を阻害しない範囲、好ましくは２０重量％以下であれば、共重合化合物や異種ポリマ等を含有しても良いし、顔料、難燃剤、艶消剤、滑剤等の各種添加剤を用いても良い。
【００１３】
発明者らは鋭意検討した結果、単繊維繊度が１〜２０ｄｔｅｘ、総繊度が２００〜１７００ｄｔｅｘ、中空部が三角形状である中空ポリエステルマルチフィラメントからなる基布からなる鞄地であって、基布を構成する中空ポリエステルマルチフィラメントが、中空率が１５〜３０％の弱撚糸および中空率が１３％以下の強撚糸であって、かつ強撚糸の割合が基布全体の１０〜５０重量％であることを特徴とする鞄地とすることにより、本発明の効果を見出した。本発明の鞄地は下記式で示す撚係数が２０００〜５０００で実撚された撚糸（以下、弱撚糸とする）と、撚係数が５０００〜２５０００で実撚された撚糸（以下、強撚糸とする）とを作製し、両撚糸を数本ずつ交互にクリールに並べ、整経を経てビームに巻き、公知の製織機により製織し、精錬、染色仕上げることにより、基布全体に配列された縦筋が発現し、意匠性に優れた鞄地を得ることができる。なお実撚はＳ方向およびＺ方向のいずれの方向に実撚してもよい。
撚係数Ｋ＝Ｔ×Ｄ０．５
（Ｔ：糸長１ｍ当りの撚数、Ｄ：糸条の総繊度（ｄｔｅｘ））
【００１４】
配列された縦筋が発現する要因は、強撚糸が構成フィラメント同士の締め付け力により中空率が低下し、撚係数の異なる撚糸間で中空率及び繊維断面の中空部形状が異なることにより、光の反射に変化が生まれ、単独の染色工程を経た基布に経筋が発現することによる。
【００１５】
本発明の鞄地に使用される繊維は、実撚以前の工程での中空率が１５〜３０％であることが好ましい。中空率が高いほど軽量性が高まるので好ましいが、中空率３０％以上では高次加工工程で繊維断面の潰れが発生し易くなる。しかも、高過ぎる中空率では繊維製品を使用中においても繊維断面の潰れが発生し易く、所望の特性を維持することが難しい。また、中空率が１５％以下では基布としての軽量性の特徴を十分得られない。これらの点から、中空率は１５〜３０％であることが好ましく、１８〜２５％であることがより好ましい。
【００１６】
また、中空糸を実撚する際、弱撚糸成分の撚係数は２０００〜５０００とすることが必要である。撚係数が２０００以下の場合には基布のハリ、腰がなくなる。また、５０００以上とした場合には構成フィラメント同士の締め付け力により中空率が低下する。一方、強撚糸成分は撚係数を５０００〜２５０００とすることが必要である。撚係数が５０００以下の場合には構成フィラメント同士の締め付け力が低下し、弱撚糸成分との差異（中空率・断面形状）が得られず、基布としたときの経筋発現性を損なう。また、撚係数２５０００以上ではシボが発生し、鞄地としての外観を損ねる。これらの点から、強撚糸成分の撚係数は５０００〜２５０００であることが必要であり、８０００〜２００００であることが好ましい。さらに、強撚糸は製品の軽量性を満足するために、基布を構成する繊維全体の１０〜５０重量％であることが必要であり、１５〜４０重量％であることがより好ましい。
【００１７】
本発明の鞄地で使用される繊維は、単繊維繊度が１〜２０ｄｔｅｘであることが必要であり、３〜１５ｄｔｅｘであることが好ましい。単繊維繊度が１ｄｔｅｘ以下では鞄としての耐摩耗性の点から不利である。一方、単繊維繊度が２０ｄｔｅｘ以上では製織した際の基布の風合いが硬くなる。また総繊度は２００〜１７００ｄｔｅｘであることが必要であり、２５０〜１５００ｄｔｅｘであることが好ましい。総繊度が２００ｄｔｅｘ以下では鞄地としての厚みが十分でなく、かつ強度も不足する。一方、総繊度が１７００ｄｔｅｘ以上では厚い鞄地となり、通常の鞄地として使いこなすのが困難である。
【００１８】
さらに、本発明の鞄地で使用される繊維は、繊維断面に三角形状の中空部を有することが必要である。中空部が三角形状であることにより、延伸時、高次加工工程および繊維製品の使用中での中空部の潰れが少なくなる。一般的に中空糸の製造およびその高次加工工程において、中空繊維はローラ類との接糸圧やガイド類での摩擦力あるいはその他の外力によって、繊維に側面方向からの圧力が加わり繊維断面が楕円形や偏平形に潰れ中空率が低下する。この現象は中空率が高い中空繊維ほど起こり易い。しかも、ある中空率を越える場合には繊維の外形および中空部が丸型の場合に起こり易い。また、丸型中空断面は繊維断面の内部反射が同方向を向きやすく、ギラツキ感が増す。
【００１９】
本発明の鞄地に使用される繊維は、固有粘度（ＩＶ）が０．６〜１．５のポリエステルより形成されていることが好ましい。固有粘度が０．６未満では、繊維の強度および伸度が低下し、繊維製造工程での糸切れが多発するとともに、製品製造工程でも毛羽発生や糸切れなどのトラブルが多発する可能性がある。また、固有粘度が余りにも高いと溶融紡糸時の吐出圧力上昇によるトラブルが発生しやすくなるため、１．５未満が好ましい。また、高強度及び安定した製糸性を得るためには、固有粘度が１〜１．４であることがより好ましい。
【００２０】
また、本発明の鞄地に使用される繊維は、強度が４〜９ｃＮ／ｄｔｅｘであることが好ましく、５〜８ｃＮ／ｄｔｅｘであることがより好ましい。強度が４ｃＮ／ｄｔｅｘ未満では、鞄地に必要な強度が不足することがある。特に、中空部の潰れや中空部壁の破裂が生じ易く、所望の特性を維持することが困難である。一方、強度は高いほど好ましいが９ｃＮ／ｄｔｅｘを超えるものを工業的に安価で生産することは困難である。
【００２１】
さらに、本発明の鞄地に使用される繊維は、乾熱収縮率が１〜６％であることが好ましく、２〜５％であることがより好ましい。乾熱収縮率が６％を超えるものは鞄地基布を製織後に寸法安定性が著しく低下する。一方、乾熱収縮率は低いほど好ましいが１％未満では繊維製造工程におけるセット温度を高くする必要があり、糸切れ時の融着、ローラ汚れによるローラ洗浄周期が増えるなどの問題が発生する。また、上述の乾熱収縮率を満足するフィラメントを用いることで、製織後の基布の寸法安定性が向上し、吸水・乾燥を繰り返すことによる皺の発生を抑制し、長期にわたる使用を可能とする。
【００２２】
また、基布の目付は、基布に強力を持たせる面から１００ｇ／ｍ２以上が好ましく２００ｇ／ｍ２以上であることがより好ましい。また基布の柔軟性を維持する面から、１０００ｇ／ｍ２以下が好ましく、５００ｇ／ｍ２以下であることがより好ましい。
【００２３】
さらに、基布の見かけ密度は０．６〜１．２ｇ／ｃｍ３であることが好ましく、０．８〜１．１ｇ／ｃｍ３であることがより好ましい。見かけ密度が１．２以下であれば、鞄地用繊維として汎用的に扱われている中実のナイロン繊維（見かけ密度１．１４ｇ／ｃｍ３）と同等もしくはそれ以上の軽量性を得ることができる。
【００２４】
次に、本発明の鞄地に使用される中空ポリエステルマルチフィラメントの製造方法の一例を説明するが、中空ポリエステルマルチフィラメントの製造方法はこれに限られるものではない。
【００２５】
重合工程により上述の固有粘度に調整されたポリエステルチップを溶融紡糸装置に供給し溶融ポリマとする。溶融紡糸装置はエクストルーダー型、プレッシャーメルター型のどちらでも使用できる。続いて溶融ポリマは３スリット型のポリマ吐出孔を有する紡糸口金に送られ紡糸される。紡糸した糸条は、冷風等の冷却装置にて冷却・固化した後に油剤を付与され、３００〜２０００ｍ／分で回転する引き取りローラに捲回して一旦巻き取った後、もしくは連続して１段以上で熱延伸を施し、巻取り機にて巻取る。延伸倍率は、２．５〜７倍の範囲でそれぞれ行い、上記した中空ポリエステルマルチフィラメントの物性となるよう製造する。さらに、ホットローラの温度は目標収縮特性に合うように適宜設定すればよい。かくして、本発明の鞄地に使用される中空ポリエステルマルチフィラメントが得られる。
【００２６】
本発明の中空ポリエステルマルチフィラメントを経糸および緯糸に使用した鞄地は、上述した中空ポリエステルマルチフィラメントを常法によって製織することにより得られる。まず、弱撚糸と強撚糸とを作製し、両撚糸を数本ずつ交互にクリールに並べて、整経を経てビームに巻き、経糸の準備をおこなう。つづいて経糸を織機のオサに通し、緯糸を打ち込んで織物を仕立てる。織機はシャトル織機、エアジェットルーム織機、ウォータジェットルーム織機、レピア織機、グリッパシャトル織機などの種類があるがいずれの織機で製造しても良い。また製織の際に撚糸された経糸、緯糸にそれぞれ繊度などが異なる複数種のフィラメントを使用しても差し支えないが、工程の簡略さの点からは同一の糸を使用することが好ましい。また緯糸の打ち込み方により、平織、斜文織（ツイル）、朱子織（サテン）などのいくつかの方法があるが目的に応じていずれをも選ぶことができる。
【００２７】
得られた織物は、公知の方法で染色加工が施される。一般的には、精錬、中間セット、染色、仕上げセットを施して仕上げる。染色機には、液流染色機、ジッガー染色機、ビーム染色機、ウインス染色機などの種類があるがいずれの染色機で染色してもよい。
【００２８】
また、機能付与を目的とした機能加工を施してもよい。機能加工としてはカレンダー加工、撥水加工が挙げられるが、これに限ったものではない。カレンダー加工は片面または両面に施してもよいし、染色加工工程のいかなる段階でも可能であるが、染色加工後に施されることが好ましい。撥水加工は、パラフィン系、フッ素樹脂系、シリコーン系樹脂等の撥水剤を用いて、パッド、コーティング、吸塵、ラミネートなどにより樹脂加工等を施す。
【００２９】
上述の性質は本発明の鞄地の有する性質による。
【実施例】
【００３０】
以下、実施例によって本発明の態様を更に詳しく説明する。明細書本文および実施例に用いた特性の定義及び測定法は次の通りである。
【００３１】
（１）総繊度
ＪＩＳ  Ｌ−１０１３（１９９９）８．３．１正量繊度ａ）Ａ法に従って、所定荷重５ｍＮ／ｔｅｘ×表示テックス数、所定糸長９０ｍで測定した。
【００３２】
（２）単繊維繊度
繊度をフィラメント本数で徐して求めた。
【００３３】
（３）撚数
織編物からマルチフィラメントを取り出し、単繊維に分解する。測定しやすい長さ（５ｃｍ程度）に切断し、切断した単糸をガラス板上に置き、投影機でスクリーンに投影して１ｃｍ間の山と谷の数を読み、その合計を２分の１する。単糸１０本についての値を求め、その平均値を算出した。
【００３４】
（４）強度・伸度
試料を気温２０℃、湿度６５％の温調室において、オリエンテック社製“テンシロン”（ＴＥＮＳＩＬＯＮ）ＵＣＴ−１００でＪＩＳ  Ｌ１０１３（１９９９）８．５．１標準時試験に示される定速伸長条件で測定した。試長２５０ｍｍ、引張速度３００ｍｍ／ｍｉｎの条件で測定を行った。試験回数は１０回であった。なお、伸度はＳ−Ｓ曲線における最大強力を示した点の伸びから求めた。強度は強力を測定した試料の総繊度で除した値である。
【００３５】
（５）中空率
繊維の断面写真から次式により算出した。
中空率（％）＝（中空部の断面積／繊維の断面積）×１００
【００３６】
（６）繊維断面形状
ミクロトームにて厚み７μｍにカットした中空ポリエステルマルチフィラメントをスライドガラス上に載せ、光学顕微鏡（ＮＩＣＯＮ  ＳＭＺ１５００）にて４０倍に拡大し、繊維断面を観察した。
【００３７】
（７）乾熱収縮率（Ｓｄ）
ＪＩＳ Ｌ１０１３（１９９９）８．１８に従って測定した。試料に荷重をかけ、正しく５００ｍｍを測って２点を打ち、荷重をとり、乾燥機中に吊り下げ、３０分間放置後取出し、再び荷重をかけ、２点の長さを測り（ｌ）、Ｓｄ＝（５００−ｌ）／５００より算出し、５回の平均を出した。なお、熱処理温度は１５０℃とした。
【００３８】
（８）固有粘度（ＩＶ）
オルソクロロフェノール１００ｍｌに対し試料８ｇを溶解した溶液の相対粘度ηをオストワルド式粘度計を用いて２５℃で測定し、ＩＶ＝０．０２４２η＋０．２６３４の近似式によって求めた。
【００３９】
（９）相対粘度（hr）
十分洗浄して油剤などを無くし、乾燥したサンプル０．８ｇを２５ｃｃのクロロホルムを加え、５時間かけて撹拌してポリマを溶解させた後、さらにクロロホルムを加えて５０ｃｃに希釈し、Ｓｃｈｏｔｔ社製ＡＶＳ５００粘度計にて３０℃で測定した。
【００４０】
（１０）製糸性
糸を製糸する際の、１ｔあたりの製糸糸切れ発生回数を示した。
【００４１】
（１１）目付け
織編物から縦２５ｃｍ×横２５ｃｍの正方形サンプルを５枚採取し、その重量を測って平均を出し、平方メートル当たりの重量（ｇ／ｍ２）で表した。
【００４２】
（１２）見かけ密度
鞄地の目付（ｇ／ｍ２）及び厚さ（ｍｍ）を測定し、次式により算出した。
見かけ密度（ｇ／ｃｍ３）＝（目付／厚さ）×１０-３
【００４３】
（１３）寸法安定性
スガ試験機株式会社キセノンウェザーメーター（“Ｓｕｐｅｒ  Ｘｅｎｏｎ  Ｗｅａｔｈｅｒ  Ｍｅｔｅｒ”）を用い、試験条件を温度６３℃、水噴霧ありとして耐光性試験を１５００時間実施し、基布の表面状態を下記の４段階で評価した。
◎：全く皺が発生していない
○：殆ど皺が発生していない
△：少し皺が発生している
×：かなり皺が発生していない
【００４４】
（１４）意匠性
１０人の判定者により、製織された基布を目視によって下記の４段階で評価した。
◎：極めて良好
○：良好
△：やや良好
×：不良
【００４５】
［実施例１］
高純度テレフタル酸とエチレングリコールにアンチモン系触媒を添加し、減圧下において２８５℃まで徐々に加熱し所定の攪拌トルクとなった時点で反応系を窒素パージし常圧に戻し重縮合反応を停止した。次いで得られたポリマを冷水中に押し出しカッティングすることでポリエチレンテレフタレートのペレットを作製した。得られたペレットを１３０℃にて３時間の予備結晶化を行った後、真空下２３０℃にて１０時間の固相重合を行い、固有粘度１．２６のポリエチレンテレフタレートを製造した。
【００４６】
上記ポリエチレンテレフタレートを３００℃でエクストルーダー式押し出し機に連続的に供給し連続的に溶融した。
【００４７】
溶融ポリマを３００℃の配管に通して、ギアポンプにて総繊度が６００ｄｔｅｘとなるように計量した後、３００℃の紡糸パックに導き、パック内では２０ミクロンカットのフィルターを通過させ、図１に示す吐出孔を有する紡糸口金から溶融吐出した。得られた糸条の断面は図２に示す形状であった。
【００４８】
紡出糸条を口金下に設けた長さ２０ｃｍ、雰囲気温度３００℃の加熱筒を通過させた後、環状チムニーを用いて３０℃の冷風を３０ｍ／ｍｉｎの速度で固化させた後、油剤ローラにて非含水系油剤（三洋化成製、ＳＡＢ−５Ｌ）を付与した。
【００４９】
油剤を付与した糸条を１１２０ｍ／ｍｉｎの表面速度を有する第１ローラ（５０℃）で巻き取った後、連続して延伸工程に供した。
【００５０】
第１ローラを通過した糸条を、速度１１５５ｍ／ｍｉｎの第２ローラ（９５℃）、速度３０２０ｍ／ｍｉｎの第３ローラ（１１５℃）、速度３５８０ｍ／ｍｉｎの第４ローラ（２２０℃）、速度３５００ｍ／ｍｉｎの第５ローラ（非加熱）に連続して供することにより延伸を行なった後、交絡処理装置により１．５ｋｇ／ｃｍ２の高圧空気を噴射して、ワインダーにより巻き取った。かくして、三角中空断面を有する６００ｄｔｅｘ−９６ｆｉｌの中空ポリエステルマルチフィラメントを得た。得られた繊維は、中空率２２％、強度６．２ｃＮ／ｄｔｅｘ、乾熱収縮率３．０％と良好な糸物性を示した。
【００５１】
得られたフィラメントを撚係数（ｉ）２５００と（ｉｉ）１２０００でＳ方向に実撚した後、（ｉ）と（ｉｉ）の撚糸をクリールに３：１の割合で交互に並べ、ウォータージェット織機により経６５本／インチ、緯５３本／インチの平織物に製織し、精錬、市販のブラック染料による染色、染色仕上げを行なった。その後、シリコーン系の撥水・抗菌剤水溶液で処理し、乾燥、キュアし、得られた基布を縫製することにより鞄地に仕立てた。得られた撚り糸の中空率はそれぞれ（ｉ）２０％、（ｉｉ）１１％であった。得られた基布は、目付け２８０ｇ／ｍ２、見かけ密度０．９５ｇ／ｃｍ３であり、得られた鞄地は軽量性、寸法安定性、さらには基布全体に経筋を発現した意匠性に優れるものであった。得られたポリエチレンテレフタレート、フィラメント、基布中のフィラメントおよび基布の各測定値を表１に示す。
【００５２】
［実施例２、３］
ギアポンプにて総繊度をそれぞれ１２００ｄｔｅｘ、３００ｄｔｅｘとしたこと、製織時の密度をそれぞれ経４６本／インチ、緯３８本／インチと、経９１本／インチ、緯７４本／インチとしたこと以外は、実施例１と同様に行なった。実施例２で得られた撚り糸の中空率はそれぞれ（ｉ）１５％、（ｉｉ）６％であり、実施例１に比べるとやや劣るものであったが、得られた基布は、目付け２８２ｇ／ｍ２、見かけ密度０．９２ｇ／ｃｍ３であり、軽量性、寸法安定性、意匠性に優れるものであった。実施例３で得られた繊維は実施例１に比べる製糸性がやや劣っていたものの、撚り糸の中空率はそれぞれ（ｉ）２４％、（ｉｉ）１２％であった。得られた基布は、目付け２７８ｇ／ｍ２、見かけ密度０．９７ｇ／ｃｍ３であった。また、得られた鞄地の軽量性、寸法安定性、意匠性は優れるものであった。得られたポリエチレンテレフタレート、フィラメント、基布中のフィラメントおよび基布の各測定値を表１に示す。
【００５３】
［実施例４］
固相重合を行わず、固有粘度０．６４のポリエステルポリマを用いた以外は、実施例１と同様に行なった。実施例１に比べると製糸性が劣るものの、得られた撚り糸の中空率はそれぞれ（ｉ）１６％、（ｉｉ）７％であり、得られた基布は、目付け２８１ｇ／ｍ２、見かけ密度０．９５ｇ／ｃｍ３であり、軽量性、寸法安定性、意匠性はまずまず優れるものであった。得られたポリエチレンテレフタレート、フィラメント、基布中のフィラメントおよび基布の各測定値を表１に示す。
【００５４】
【表１】
2008291387.tif 000002
［実施例５］
第４ロールの温度を２００℃とした以外は、実施例１と同様に行なった。得られた繊維は乾熱収縮率７．０％とやや高く、得られた鞄地の寸法安定性は劣るものの軽量性、意匠性はまずまず優れるものであった。得られたポリエチレンテレフタレート、フィラメント、基布中のフィラメントおよび基布の各測定値を表２に示す。
【００５５】
［実施例６、７］
強撚糸の撚係数をそれぞれ８０００、２００００とした以外は、実施例１と同様に行なった。実施例７で得られた撚り糸の中空率はそれぞれ（ｉ）１９％、（ｉｉ）１３％であり、得られた鞄地は経筋の発現が実施例１に比べて弱いものの、軽量性、寸法安定性に優れるものであった。実施例８で得られた撚り糸の中空率はそれぞれ（ｉ）２０％、（ｉｉ）７％であり、得られた鞄地の軽量性、寸法安定性、意匠性は優れるものであった。得られたポリエチレンテレフタレート、フィラメント、基布中のフィラメントおよび基布の各測定値を表２に示す。
【００５６】
［実施例８、９］
基布中の強撚糸含有率をそれぞれ１６重量％、３３重量％とした以外は、実施例１と同様に行なった。実施例９で得られた基布は、目付け２８０ｇ／ｍ２、見かけ密度０．９１ｇ／ｃｍ３であり、得られた鞄地の軽量性、寸法安定性、意匠性は優れるものであった。また、実施例１０で得られた基布は、目付け２８０ｇ／ｍ２、見かけ密度１．０３ｇ／ｃｍ３であり、実施例１に比べて軽量性に劣るものの、得られた鞄地は寸法安定性、意匠性に優れるものであった。得られたポリエチレンテレフタレート、フィラメント、基布中のフィラメントおよび基布の各測定値を表２に示す。
【００５７】
【表２】
2008291387.tif 000003
［比較例１、２］
ギアポンプにて総繊度をそれぞれ２０００ｄｔｅｘ、１５０ｄｔｅｘとしたこと、製織時の密度をそれぞれ経３４本／インチ、緯２８本／インチと、経１２３本／インチ、緯１００本／インチとしたこと以外は、実施例１と同様に行なった。比較例１で得られた撚糸の中空率はそれぞれ（ｉ）１２％、（ｉｉ）４％と低く、さらに製糸性に劣るものであった。比較例２の繊維は３５％の高中空率であったものの、加工時に中空部が大きく潰れ、得られた撚糸の中空率はそれぞれ（ｉ）１７％、（ｉｉ）６％であり、中空部の変形が大きいためにギラツキが生じるものであった。得られたポリエチレンテレフタレート、フィラメント、基布中のフィラメントおよび基布の各測定値を表３に示す。
【００５８】
［比較例３、４］
強撚糸の撚係数をそれぞれ４０００、３００００としたこと、基布中の強撚糸含有率を５重量％および６０重量％とした以外は、実施例１と同様に行なった。比較例３で得られた撚り糸の中空率はそれぞれ（ｉ）２０％、（ｉｉ）１６％であり、両撚糸間の中空率および中空形状の差異が小さく、経筋の発現がほとんど見られず、意匠性に劣るものであった。比較例４で得られた鞄地はシボが発生しており、製品の外観に劣るものであった。さらに強撚糸含有率が高いことにより、軽量性にも劣るものであった。得られたポリエチレンテレフタレート、フィラメント、基布中のフィラメントおよび基布の各測定値を表３に示す。
【００５９】
［比較例５］
図３に示す吐出孔を有する紡糸口金から溶融吐出した以外は、実施例１と同様に行なった。得られた糸条の断面は図４に示す形状であった。得られた繊維は強度、乾熱収縮率、製糸性と実施例１と同等であるものの、得られた鞄地は中空率がやや劣り、さらに三角形状断面に比べてギラツキ感が増し、意匠性に劣るものであった。得られたポリエチレンテレフタレート、フィラメント、基布中のフィラメントおよび基布の各測定値を表３に示す。
【００６０】
［比較例６］
ε−カプロラクタムを常法によって重合し、相対粘度が３．２０のナイロン６ポリマを製造した。このポリマを用い、常法によって、三角中空断面のナイロン６マルチフィラメントを得た。得られた繊維は乾熱収縮率７．５％であり、得られた鞄地は軽量性に優れるものの、寸法安定性に劣るものであった。得られたナイロン６ポリマ、フィラメント、基布中のフィラメントおよび基布の各測定値を表３に示す。
【００６１】
【表３】
2008291387.tif 000004
【産業上の利用可能性】
【００６２】
本発明の鞄地は、軽量性、寸法安定性、意匠性に優れるという特性を有していることから、鞄地製品として有効に利用することができる。
【図面の簡単な説明】
【００６３】
【図１】本発明の中空部が三角形状である中空ポリエステルマルチフィラメントを製造する際の吐出孔形状を模式的に例示する吐出孔平面図である。
【図２】図１の吐出孔より溶融吐出された中空部が三角形状である中空ポリエステルマルチフィラメントの繊維断面形状を模式的に例示する繊維断面図である。
【図３】中空部が丸形である中空ポリエステルマルチフィラメントを製造する際の吐出孔形状を模式的に例示する吐出孔平面図である。
【図４】図３の吐出孔より溶融吐出された中空部が丸形である中空ポリエステルマルチフィラメントの繊維断面形状を模式的に例示する繊維断面図である。
【図１】
2008291387.tif 000005
【図２】
2008291387.tif 000006
【図３】
2008291387.tif 000007
【図４】
2008291387.tif 000008